(57)【要約】      （修正有）【課題】コンクリート施工面の全体を、短時間で広範囲にわたって、定量的な指標をもって品質を評価することにより客観的な評価を行うことができるコンクリート部材の品質評価技術を提供する。【解決手段】打音を用いたコンクリート部材の品質評価方法であって、コンクリート部材における種々の品質の状態を模擬した複数種類の試験体のそれぞれに対して打音を行い、打音により生じた振動波形を周波数解析して周波数分布を得た後、得られた周波数分布から固有振動ピークを抽出して評価指標と評価基準値を設定する評価基準設定工程、評価対象のコンクリート部材を打音して得られた振動波形を周波数解析して周波数分布を得た後得られた周波数分布から固有振動ピークを抽出して評価値を取得する評価値取得工程、評価基準値と評価値とを比較して評価対象のコンクリート部材の品質を評価する品質評価工程を有しているコンクリート部材の品質評価方法。【選択図】図２
2019124691.tif 000002
【特許請求の範囲】
【請求項１】
打音検査によってコンクリート部材の品質を評価するコンクリート部材の品質評価方法であって、
評価対象のコンクリート部材における種々の品質の状態を模擬した複数種類の試験体のそれぞれに対して打音を行い、前記打音により生じた振動波形を周波数解析して周波数分布を得た後、得られた周波数分布から固有振動ピークを抽出し、抽出された固有振動ピークに基づいて評価指標を設定すると共に、前記評価指標におけるそれぞれの品質の状態に対応する評価基準値を設定する評価基準設定工程と、
評価対象のコンクリート部材を打音して得られた振動波形を周波数解析して周波数分布を得た後、得られた周波数分布から固有振動ピークを抽出し、前記評価指標に基づく評価値を取得する評価値取得工程と、
前記評価基準値と前記評価値とを比較して、評価対象のコンクリート部材の品質を評価する品質評価工程とを備えていることを特徴とするコンクリート部材の品質評価方法。
【請求項２】
前記評価基準設定工程が、
評価対象のコンクリート部材における種々の品質の状態を模擬した複数種類の試験体を作製する試験体作製ステップと、
作製された各試験体を打音して振動波形を取得する振動波形取得ステップと、
取得された各振動波形を周波数解析して周波数分布を取得する周波数分布取得ステップと、
取得された各周波数分布からコンクリート部材の固有振動ピークを抽出する固有振動ピーク抽出ステップと、
抽出された固有振動ピークに基づいて評価指標を設定すると共にそれぞれの品質の状態に対応する評価基準値を設定する評価基準設定ステップとを備えていることを特徴とする請求項１に記載のコンクリート部材の品質評価方法。
【請求項３】
前記評価値取得工程が、
前記評価対象のコンクリート部材を打音して振動波形を取得する振動波形取得ステップと、
取得された各振動波形を周波数解析して周波数分布を取得する周波数分布取得ステップと、
取得された各周波数分布から前記評価対象のコンクリート部材の固有振動ピークを抽出する固有振動ピーク抽出ステップと、
抽出された固有振動ピークに基づいて前記評価基準設定工程において設定された評価指標に基づく評価値を取得する評価値取得ステップとを備えていることを特徴とする請求項１または請求項２に記載のコンクリート部材の品質評価方法。
【請求項４】
前記評価指標が、ピーク周波数、ピーク高さ、半値幅、ピーク面積、ピークの有無、および複数の固有振動ピーク群の面積のいずれかであることを特徴とする請求項１ないし請求項３のいずれか１項に記載のコンクリート部材の品質評価方法。
【請求項５】
前記評価指標が、ピーク周波数であることを特徴とする請求項４に記載のコンクリート部材の品質評価方法。
【請求項６】
前記評価基準設定工程において設定された評価基準値を、コンクリート部材の品質と関係付けられたデータベースとして構築することを特徴とする請求項１ないし請求項５のいずれか１項に記載のコンクリート部材の品質評価方法。
【請求項７】
コンクリート部材における豆板の発生を確認するために用いられることを特徴とする請求項１ないし請求項６のいずれか１項に記載のコンクリート部材の品質評価方法。
【請求項８】
コンクリート部材におけるひび割れを確認するために用いられることを特徴とする請求項１ないし請求項６のいずれか１項に記載のコンクリート部材の品質評価方法。
【請求項９】
コンクリート部材の裏面における剥離を確認するために使用することを特徴とする請求項１ないし請求項６のいずれか１項に記載のコンクリート部材の品質評価方法。
【請求項１０】
コンクリート部材の施工時におけるコンクリート母材の圧縮強度を確認するために使用することを特徴とする請求項１ないし請求項６のいずれか１項に記載のコンクリート部材の品質評価方法。
【請求項１１】
打音にテストハンマを使用することを特徴とする請求項１ないし請求項１０のいずれか１項に記載のコンクリート部材の品質評価方法。
【請求項１２】
打音により生じた振動波形をＡＥセンサを用いて取得することを特徴とする請求項１ないし請求項１１のいずれか１項に記載のコンクリート部材の品質評価方法。
【請求項１３】
打音検査によってコンクリート部材の特定の面全体の品質を評価するコンクリート部材の品質評価方法であって、
評価対象のコンクリート部材の特定の面上に、所定の間隔で計測点を設定する計測点設定工程と、
評価対象のコンクリート部材の各計測点を打音して得られた振動波形を周波数解析して周波数分布を得た後、得られた周波数分布から固有振動ピークを抽出して、評価値を取得する評価値取得工程と、
それぞれの計測点において取得された各評価値に基づいて、コンター図を作成するコンター図作成工程とを備えており、
作成されたコンター図に基づいて、コンクリート部材の特定の面全体の品質を評価することを特徴とするコンクリート部材の品質評価方法。
【請求項１４】
前記評価指標が、ピーク周波数であることを特徴とする請求項１３に記載のコンクリート部材の品質評価方法。
【請求項１５】
表面が被覆部材で被覆されたコンクリート部材の品質を、打音検査によって評価するコンクリート部材の品質評価方法であって、
前記被覆部材の上から打音して得られた振動波形を周波数解析して周波数分布を得た後、得られた周波数分布から固有振動ピークを抽出して、評価値を取得し、
取得された前記評価値に基づいて、前記被覆部材下のコンクリート部材の品質を評価することを特徴とするコンクリート部材の品質評価方法。
【請求項１６】
前記コンクリート部材の振動対象の大きさ、あるいは、表面状態の粗さに応じて、使用するテストハンマのサイズを変更することを特徴とする請求項１５に記載のコンクリート部材の品質評価方法。
【発明の詳細な説明】
【技術分野】
【０００１】
本発明は、コンクリート道路橋などに用いられるＲＣ床板や、現場施工されたコンクリート製の橋脚や梁などのコンクリート部材の品質評価方法に関する。
【背景技術】
【０００２】
近年、鉄道や道路、その他の建造物等において、コンクリート内部における空洞の発生や強度低下の発生等により、コンクリート部材の品質の低下が生じて、コンクリート片の剥離や落下等の事故の発生を招いていることが問題となっており、コンクリート部材の品質を適宜、点検して、劣化により品質の低下が判明した場合には、適切に対処することが求められている。
【０００３】
このようなコンクリート部材の品質の低下は、粗骨材が集まることによって発生する豆板と称される空隙部、コールドジョイント、空洞等の内部欠陥、砂すじ、表面気泡、打ち重ね線、型枠継ぎ目のノロ漏れ等の初期欠陥や、ひび割れ、浮き、剥離等の材料劣化などにより、コンクリート部材の中性化や内部鉄筋の腐食などが引き起こされることにより、強度低下を招いて発生する。また、コンクリート施工時の練混ぜ温度、養生条件、養生温度、セメントの種類、水セメント比、スランプ種類、乾燥条件等により、圧縮強度が変化することが知られている。
【０００４】
そこで、コンクリート部材の品質を確認する手法として、従来より、施工段階でコンクリート部材の表面を目視して、ひび割れや豆板の有無などを確認する目視検査や、コンクリート部材の表面をハンマ等で打撃しその打音を聴き取ることにより品質についての判断を行う打音検査が用いられている（例えば、特許文献１、２）。
【０００５】
しかしながら、目視検査は、コンクリート部材の表面だけを目視する検査であるため、コンクリート部材内部に発生している不良や欠陥が見逃されてしまう恐れがあり、また、検査員の熟練度によって検査結果がばらつく恐れもある。そして、打音検査も、同様に、検査員の熟練度によって検査結果がばらつく恐れがある。また、これらの検査は、あくまで、定性的な評価であって、定量的かつ客観的な指標に従って行われているものではないため、不良や欠陥がどの程度の状態かを定量的に知ることができない。さらに、検査結果の評価は、各事業者独自の維持・管理指針に基づいて行われているため、必ずしも、客観的な評価とは言えない。
【０００６】
そこで、コンクリートの表面性状を確認するための試験である表面透気試験や表面吸水試験を、コンクリート部材の表層品質の評価に適用する検討がなされている（例えば、特許文献３）が、これらの手法は計測時間の制約から、施工面のごく一部しか評価することができず、施工面の全体を短時間で広範囲に検査を行うという観点からは採用することが難しい。
【先行技術文献】
【特許文献】
【０００７】
【特許文献１】特開２００２−３４０８６９号公報
【特許文献２】特開２００３−４３０２１号公報
【特許文献３】特開２０１３−２３８４１５号公報
【発明の概要】
【発明が解決しようとする課題】
【０００８】
本発明は、上記した従来技術における問題点に鑑み、コンクリート施工面の全体を、短時間で広範囲にわたって、定量的な指標をもって品質を評価することにより、客観的な評価を行うことができるコンクリート部材の品質評価技術を提供することを課題とする。
【課題を解決するための手段】
【０００９】
本発明者は、鋭意検討を行った結果、以下に記載する発明により上記課題を解決できることを見出し、本発明を完成させるに至った。
【００１０】
請求項１に記載の発明は、
打音検査によってコンクリート部材の品質を評価するコンクリート部材の品質評価方法であって、
評価対象のコンクリート部材における種々の品質の状態を模擬した複数種類の試験体のそれぞれに対して打音を行い、前記打音により生じた振動波形を周波数解析して周波数分布を得た後、得られた周波数分布から固有振動ピークを抽出し、抽出された固有振動ピークに基づいて評価指標を設定すると共に、前記評価指標におけるそれぞれの品質の状態に対応する評価基準値を設定する評価基準設定工程と、
評価対象のコンクリート部材を打音して得られた振動波形を周波数解析して周波数分布を得た後、得られた周波数分布から固有振動ピークを抽出し、前記評価指標に基づく評価値を取得する評価値取得工程と、
前記評価基準値と前記評価値とを比較して、評価対象のコンクリート部材の品質を評価する品質評価工程とを備えていることを特徴とするコンクリート部材の品質評価方法である。
【００１１】
請求項２に記載の発明は、
前記評価基準設定工程が、
評価対象のコンクリート部材における種々の品質の状態を模擬した複数種類の試験体を作製する試験体作製ステップと、
作製された各試験体を打音して振動波形を取得する振動波形取得ステップと、
取得された各振動波形を周波数解析して周波数分布を取得する周波数分布取得ステップと、
取得された各周波数分布からコンクリート部材の固有振動ピークを抽出する固有振動ピーク抽出ステップと、
抽出された固有振動ピークに基づいて評価指標を設定すると共にそれぞれの品質の状態に対応する評価基準値を設定する評価基準設定ステップとを備えていることを特徴とする請求項１に記載のコンクリート部材の品質評価方法である。
【００１２】
請求項３に記載の発明は、
前記評価値取得工程が、
前記評価対象のコンクリート部材を打音して振動波形を取得する振動波形取得ステップと、
取得された各振動波形を周波数解析して周波数分布を取得する周波数分布取得ステップと、
取得された各周波数分布から前記評価対象のコンクリート部材の固有振動ピークを抽出する固有振動ピーク抽出ステップと、
抽出された固有振動ピークに基づいて前記評価基準設定工程において設定された評価指標に基づく評価値を取得する評価値取得ステップとを備えていることを特徴とする請求項１または請求項２に記載のコンクリート部材の品質評価方法である。
【００１３】
請求項４に記載の発明は、
前記評価指標が、ピーク周波数、ピーク高さ、半値幅、ピーク面積、ピークの有無、および複数の固有振動ピーク群の面積のいずれかであることを特徴とする請求項１ないし請求項３のいずれか１項に記載のコンクリート部材の品質評価方法である。
【００１４】
請求項５に記載の発明は、
前記評価指標が、ピーク周波数であることを特徴とする請求項４に記載のコンクリート部材の品質評価方法である。
【００１５】
請求項６に記載の発明は、
前記評価基準設定工程において設定された評価基準値を、コンクリート部材の品質と関係付けられたデータベースとして構築することを特徴とする請求項１ないし請求項５のいずれか１項に記載のコンクリート部材の品質評価方法である。
【００１６】
請求項７に記載の発明は、
コンクリート部材における豆板の発生を確認するために用いられることを特徴とする請求項１ないし請求項６のいずれか１項に記載のコンクリート部材の品質評価方法である。
【００１７】
請求項８に記載の発明は、
コンクリート部材におけるひび割れを確認するために用いられることを特徴とする請求項１ないし請求項６のいずれか１項に記載のコンクリート部材の品質評価方法である。
【００１８】
請求項９に記載の発明は、
コンクリート部材の裏面における剥離を確認するために使用することを特徴とする請求項１ないし請求項６のいずれか１項に記載のコンクリート部材の品質評価方法である。
【００１９】
請求項１０に記載の発明は、
コンクリート部材の施工時におけるコンクリート母材の圧縮強度を確認するために使用することを特徴とする請求項１ないし請求項６のいずれか１項に記載のコンクリート部材の品質評価方法である。
【００２０】
請求項１１に記載の発明は、
打音にテストハンマを使用することを特徴とする請求項１ないし請求項１０のいずれか１項に記載のコンクリート部材の品質評価方法である。
【００２１】
請求項１２に記載の発明は、
打音により生じた振動波形をＡＥセンサを用いて取得することを特徴とする請求項１ないし請求項１１のいずれか１項に記載のコンクリート部材の品質評価方法である。
【００２２】
請求項１３に記載の発明は、
打音検査によってコンクリート部材の特定の面全体の品質を評価するコンクリート部材の品質評価方法であって、
評価対象のコンクリート部材の特定の面上に、所定の間隔で計測点を設定する計測点設定工程と、
評価対象のコンクリート部材の各計測点を打音して得られた振動波形を周波数解析して周波数分布を得た後、得られた周波数分布から固有振動ピークを抽出して、評価値を取得する評価値取得工程と、
それぞれの計測点において取得された各評価値に基づいて、コンター図を作成するコンター図作成工程とを備えており、
作成されたコンター図に基づいて、コンクリート部材の特定の面全体の品質を評価することを特徴とするコンクリート部材の品質評価方法である。
【００２３】
請求項１４に記載の発明は、
前記評価指標が、ピーク周波数であることを特徴とする請求項１３に記載のコンクリート部材の品質評価方法である。
【００２４】
請求項１５に記載の発明は、
表面が被覆部材で被覆されたコンクリート部材の品質を、打音検査によって評価するコンクリート部材の品質評価方法であって、
前記被覆部材の上から打音して得られた振動波形を周波数解析して周波数分布を得た後、得られた周波数分布から固有振動ピークを抽出して、評価値を取得し、
取得された前記評価値に基づいて、前記被覆部材下のコンクリート部材の品質を評価することを特徴とするコンクリート部材の品質評価方法である。
【００２５】
請求項１６に記載の発明は、
前記コンクリート部材の振動対象の大きさ、あるいは、表面状態の粗さに応じて、使用するテストハンマのサイズを変更することを特徴とする請求項１５に記載のコンクリート部材の品質評価方法である。
【発明の効果】
【００２６】
本発明によれば、コンクリート施工面の全体を、短時間で広範囲にわたって、定量的な指標をもって品質を評価することにより、客観的な評価を行うことができるコンクリート部材の品質評価技術を提供することができる。
【図面の簡単な説明】
【００２７】
【図１】コンクリート部材への打音により取得された振動波形の一例を示す図である。
【図２】周波数分布において評価の基準となるピーク周波数（評価ピーク周波数）の抽出を説明する図である。
【図３】コンクリート橋脚における面的な振動波形の取得を説明する図である。
【図４】図３において抽出された各評価ピーク周波数を計測点毎にプロットして作成されたコンター図の一例である。
【図５】アスファルトが被覆されたコンクリート部材における振動波形の取得箇所を説明する図である。
【図６】図５に示すコンクリート部材において取得された周波数分布である。
【図７】実施例１における施工不良試験体の概念図である。
【図８】実施例１において取得された周波数分布である。
【図９】実施例１において第１ピークおよび第２ピークのそれぞれにおける各試験体の固有周波数を比較した図である。
【図１０】実施例２においてひび割れと計測点の位置関係を示す図である。
【図１１】実施例２において取得された周波数分布である。
【図１２】実施例２において計測点において抽出された第１ピークを比較した図である。
【図１３】実施例３において得られたコンター図である。
【図１４】実施例４における評価ピーク周波数とコンクリート圧縮強度との関係を示す図である。
【発明を実施するための形態】
【００２８】
［１］本発明の概要
本発明者は、上記した課題の解決について鋭意検討する中で、まず、具体的な評価手法として、短時間での作業が可能な打音による評価を採用することとした。そして、種々の実験と検討を進める中で、従来のように、打音を単に聴き取るのではなく、打音により生じた振動波形を周波数解析して周波数分布を得た場合、その周波数分布の固有振動ピークには、施工不良や材料劣化に対する指標となる種々の情報が含まれていることが分かった。
【００２９】
具体的には、固有振動ピークから抽出されたピーク周波数、ピーク高さ、半値幅、ピーク面積、ピークの有無、および複数の固有振動ピーク群の面積などが、施工不良や材料劣化の変化の程度と相関して変化することが分かり、これらを評価の指標として用いることにより、コンクリート施工面の全体を、短時間で広範囲にわたって、定量的な指標をもって品質を評価して、客観的な評価を行うことができることに思い至った。
【００３０】
具体的には、まず、評価対象のコンクリート部材における種々の品質の状態を模擬した複数種類の試験体のそれぞれに対して打音を行い、打音により生じた振動波形を周波数解析して周波数分布を得た後、得られた周波数分布から固有振動ピークを抽出し、抽出された固有振動ピークに基づいて上記したピーク周波数、ピーク高さ、半値幅、ピーク面積、ピークの有無、および複数の固有振動ピーク群の面積などの内から評価指標を設定すると共に、この評価指標におけるそれぞれの品質の状態に対応する評価基準値を設定する（評価基準設定工程）。
【００３１】
一方、評価対象のコンクリート部材に対しては、打音して得られた振動波形を周波数解析して周波数分布を得た後、得られた周波数分布から固有振動ピークを抽出し、先に設定した評価指標に基づく評価値を取得する（評価値取得工程）。
【００３２】
得られた評価値は、前記したように、施工不良や材料劣化の変化の程度と相関して変化することが分かっているため、上記で設定された評価基準値と比較することにより、評価対象のコンクリート部材における品質を、検査員の熟練度や主観に左右されることなく、定量的、客観的に評価することができる。そして、打音作業は、短時間で多くの箇所で行うことができるため、面積の広いコンクリート施工面の全体であっても、効率的に、短時間で評価することができる。
【００３３】
［２］本発明の実施の形態
以下、本発明の実施の形態について、図面を用いて具体的に説明する。
【００３４】
１．評価基準設定工程
評価基準設定工程は、以下の各ステップに従って行われる。
【００３５】
（１）試験体作製ステップ
現場での品質評価に先立って、まず、評価対象のコンクリート部材と同様に作製されて、施工不良や経年劣化など、種々の品質の状態が模擬された試験体を複数種類準備する。
【００３６】
（２）振動波形取得ステップ
次に、各試験体の所定の箇所に、センサを取り付けた後、ハンマを用いて打音を加える。この打音に応じて生じた振動波形をセンサにより取得する。取得された振動波形の一例を図１に示す。なお、図１において、縦軸は振幅（Ａｍｐｌｉｔｕｄｅ：ｍＶ）、横軸は加振開始からの経過時間（Ｔｉｍｅ：ｍｓ）であり、時間の経過に伴って振動が減衰していくことが分かる。
【００３７】
なお、打音に際して使用する治具としては、打音点検用に一般的に用いられており、重さも軽く、持ち運びに便利なテストハンマが好ましいが、プラスチックハンマ、ゴムハンマ、木ハンマ、テストハンマ以外の鉄ハンマなど、対象に振動を与えることができて振動波形が取得可能なハンマであれば、テストハンマに替えて使用してもよい。
【００３８】
また、センサとしては、打撃により発生した振動を高精度で取得するという観点から、ＡＥ（Ａｃｏｕｓｔｉｃ  Ｅｍｉｓｓｉｏｎ）センサを使用することが好ましいが、診断の精度によっては、振動を取得可能な加速度計などを用いてもよく、また、打撃音をマイクロフォンで取得してもよい。
【００３９】
（３）周波数分布取得ステップ
次に、得られた各振動波形に対して高速フーリエ変換（ＦＦＴ変換）などを用いて周波数解析を行って周波数分布を取得する。
【００４０】
（４）固有振動ピーク抽出ステップ
次に、得られた周波数分布から固有振動ピークを抽出する。
【００４１】
（５）評価基準設定ステップ
次に、抽出された固有振動ピークに基づいて、ピーク周波数、ピーク高さ、半値幅、ピーク面積、ピークの有無、および複数の固有振動ピーク群の面積などの内から、評価したい品質に適応して適切な感度を有する情報を評価指標として設定する。そして、設定された評価指標に基づいて、品質が健全な状況、軽く低下している状態、激しく低下している状態など、それぞれの品質の状態に対応する評価基準値を設定する。
【００４２】
上記した評価指標の内でも、ピーク周波数は、周波数分布から直接得ることができ、十分な感度を有しているため、評価に際して手間が掛からず効率的な品質評価を行うことができるため、評価指標として特に好ましい。
【００４３】
図２は、周波数分布において好ましい評価指標であるピーク周波数（評価ピーク周波数）の取得の一例を説明する図であり、横軸は周波数（Ｆｒｅｑｕｅｎｃｙ：Ｈｚ）、縦軸は規格化された振動の強度（Ｍａｇｎｉｔｕｄｅ）である。図２に示すように、周波数分布には多くのピークが現れているが、通常は、予めしきい値として決められた強度（一般的には「０．５」に設定）を超える固有振動ピークの周波数の内、最小（最も低周波側）のピーク周波数（図２では２６４１Ｈｚ）を評価指標として設定し、それぞれの品質の状態に対応するピーク周波数を求めて、各状態における評価基準値として設定する。なお、ピーク周波数の取得は、上記に限定されず、他の方法を用いて行ってもよい。
【００４４】
以上により、評価指標および評価基準の設定が完了する。なお、上記においては、具体的に試験体を作製して評価基準値の取得を行っているが、ＦＥＭ解析モデルなどのＰＣ上に解析モデルを作製して行ってもよい。
【００４５】
なお、この評価基準設定工程において設定された評価基準値を、コンクリート部材の品質と関係付けられたデータベースとして予め構築しておくことにより、評価の都度、評価基準値を設定する必要がなくなり、より効率的に品質の評価を行うことができるため好ましい。
【００４６】
２．評価値取得工程
次に、評価対象のコンクリート部材に対して、上記と同様に、振動波形取得ステップ、周波数分布取得ステップ、固有振動ピーク抽出ステップを経由して、打音して得られた振動波形を周波数解析して、周波数分布を得、得られた周波数分布から固有振動ピークを抽出する。その後、評価値取得ステップにおいて、抽出された固有振動ピークに基づいて、ピーク周波数など、評価基準設定工程において設定された評価指標に基づく評価値を取得する。
【００４７】
３．品質評価工程
次に、評価基準設定工程において設定された評価基準値と、評価対象のコンクリート部材において取得された評価値とを比較する。これにより、評価対象のコンクリート部材の品質を定量的に評価することができる。
【００４８】
即ち、予め、コンクリート部材の品質の状態についてきめ細かく分けておいて、多くの評価基準値を設定しておくことにより、評価対象のコンクリート部材の品質を、より高い精度で評価することができる。
【００４９】
４．面としての品質評価
上記した品質評価は、品質の状態が既知のコンクリート部材を試験体として、評価対象のコンクリート部材と比較することにより行っているが、実際のコンクリート部材は現場毎に多種多様の形状であるため、各現場の状況に合わせて試験体を作製することは容易ではない。
【００５０】
この場合、計測点をコンクリート施工面の全体にわたって所定の間隔で設けて、複数箇所で振動波形を取得して、それぞれの計測点で評価値を取得する。
【００５１】
そして、各評価値をコンクリート施工面の全体に展開させることにより、コンクリート部材に対して面としての相対的な品質評価を短時間で行うことができる。
【００５２】
具体的には、各計測点において取得された評価値に基づいてコンター図（等値線図）を作成する。これにより、コンクリート施工面の全体における品質評価結果を相対的に表すことができるため、面としての品質評価を行うことができる。
【００５３】
この面としての品質評価の具体的な一例として、コンクリート橋脚における品質評価について説明する。
【００５４】
図３は、コンクリート橋脚における面的な振動波形の取得を説明する図である。最初に、コンクリート橋脚の面上の破線で囲まれた区画において、所定の間隔で計測点を設定する（計測点設定工程）。次に、各計測点を打音して得られた振動波形を周波数解析して周波数分布を得た後、得られた周波数分布から固有振動ピークを抽出して、例えば、ピーク周波数を評価値として取得する（評価値取得工程）。次に、各計測点において取得された評価値に基づいて、コンター図を作成する（コンター図作成工程）。
【００５５】
図４は、上記において取得された各評価値（ピーク周波数）を計測点毎にプロットして作成されたコンター図の一例である。なお、図４においては、等値部分を線で表すことに替えて、等値部分を同じ濃さで表している。図４に示すように、ピーク周波数の違いが濃淡として相対的な変化として表れている。このため、このコンター図を見ることにより、測定された区画における施工不良や経年劣化などが発生している箇所を、相対的に面的な拡がりとして一目で捉えて、品質評価を行うことができる。
【００５６】
なお、上記において、面的な品質評価を行うための計測点の間隔は、適宜設定すればよいが、通常は１０ｃｍ程度の間隔で格子状に設定することが好ましい。また、特定の区画についてより細かく設定してもよく、施工不良や経年劣化などが発生している箇所をより正確に知ることができる。
【００５７】
５．表面被覆されたコンクリート部材の品質評価
上記した品質評価は、基本的に、コンクリート部材の表面を露出させた状態で評価を行っているが、実際のコンクリート部材では、表面がアスファルト、モルタル、塗装などの被覆部材によって被覆されている場合もある。
【００５８】
本発明者は、このように表面被覆されたコンクリート部材においても、上記と同様に打音検査により、コンクリート部材内部の品質評価が可能であり、さらには、アスファルトなどの表面被覆部材のコンクリート部材表面からの剥離や劣化をも評価できることを見出した。
【００５９】
具体的には、打音で異音が生じた箇所では、評価ピーク周波数が低くなる傾向があり、異常が発生していると評価することができる。
【００６０】
図５は、アスファルトが被覆されたコンクリート部材における振動波形の取得箇所（Ｎｏ．１〜Ｎｏ．１０）を説明する図であり、破線の丸で囲んだ箇所が、アスファルトの下のコンクリート部材に異常（床板の土砂化、界面剥離、路床の拘束の緩みなど）が生じている可能性のある箇所である。
【００６１】
Ｎｏ．１〜Ｎｏ．１０の箇所で得られた各振動波形から取得された周波数分布を図６に示す。なお、図６において、一番上がＮｏ．１、一番下がＮｏ．１０の周波数分布である。図６より、異常が発生している近傍のＮｏ．２〜Ｎｏ．７において、固有振動ピーク（評価ピーク周波数）が低く現れており、この周波数を評価値として使用し、その低下を捉えることにより、異常の発生が検知できることが分かる。
【００６２】
なお、表面被覆により打音信号がばらつくことがあるが、その場合には、周囲数点の振動を測定し、平均化した値を指標として使用してもよい。また、振動対象が大きい場合や、表面状態が粗い場合には、打音に使用するハンマのサイズを大きくすることにより、均一に加振することができる。
【００６３】
また、被覆部材の下のコンクリート部材の劣化の前に、表面被覆部材自体に劣化が生じる場合もあるが、その場合でも、周波数の低下によって異常の発生を知ることができる。
【実施例】
【００６４】
以下、実施例に基づき、本発明をより具体的に説明する。
【００６５】
［１］実施例１（豆板についての評価）
本実施例では、上記した実施の形態に基づいて、豆板について評価した。
【００６６】
１．試験体の作製
本実施例においては、健全施工された試験体と、施工不良模擬として豆板を生じさせた試験体（豆板の大きい「施工不良１」、豆板の小さい「施工不良２」）を作製し、品質の評価を行った。なお、図７に、本実施例における施工不良試験体の概念図を示す。
【００６７】
２．打音検査の実施
各試験体の表面中央部にＡＥセンサを設置し、その近傍をテストハンマで打音し、ＡＥセンサを用いて振動波形を得た後、得られた振動波形を周波数解析して、図８に示すような周波数分布を取得した。なお、図８において、縦軸はマグニチュード（単位：任意単位ａ．ｕ．）であり、横軸は周波数（単位：Ｈｚ）であり、各試験体に対してそれぞれ１０回の打音で計測した結果を平均して記載している。
【００６８】
図８より、各試験体は、いずれも、特徴的な２つの固有振動ピーク（低周波数側から順に、第１ピーク、第２ピークと名付ける）を有していることが分かる。そして、第１ピークに着目した場合には、「施工不良２」は「健全」および「施工不良１」と比較して、低い周波数にピークが見られ、一方、第２ピークに着目した場合には、「施工不良１」および「施工不良２」のいずれも「健全」と比較して低い周波数にピークが見られることが分かる。
【００６９】
次に、第１ピークおよび第２ピークのそれぞれにおける各試験体の固有周波数（ピーク周波数）を図９に示す。なお、図９においては、計測値のバラツキを誤差棒（ＭＡＸとＭＩＮを結ぶ直線）として併せて記載している。
【００７０】
図９より、第１ピークおよび第２ピークのいずれにおいても、豆板の発生に伴う健全施工からのピーク周波数の低下は、計側のばらつきよりも大きく、３つの試験体間におけるピーク周波数には有意差があるため、「健全」におけるピーク周波数を評価基準値として、「施工不良１」、「施工不良２」におけるピーク周波数と比較することにより、豆板の有無および大きさを検出することが可能であり、コンクリート部材の品質評価が可能であることが分かる。
【００７１】
［２］実施例２（ひび割れについての評価）
本実施例では、上記した実施の形態に基づいて、ひび割れについて評価した。
【００７２】
本実施例においては、ひび割れが生じたコンクリート部材に対し、ひび割れ近傍とその周辺に計測点を設定して打音を行い、各振動波形から周波数分布を取得し、評価値であるピーク周波数と計測点の位置の関係を調べた。
【００７３】
図１０はひび割れと計測点の位置関係を示す図である。図１０に示すようにひび割れの直上１箇所とひび割れを挟んで±２０ｃｍ離れた２箇所（図１０では右側が−２０ｃｍ、左側が＋２０ｃｍ）の合計３箇所に計測点を設け、それぞれ１０回の打音を行った。
【００７４】
図１１に、打音による振動計測から得られた周波数分布を示す。なお、図１１において、縦軸はマグニチュード（ａ．ｕ．）、横軸は周波数（Ｈｚ）である。また、実線、破線、１点鎖線は、それぞれ、ひび割れから＋２０ｃｍ、ひび割れから−２０ｃｍ、ひび割れ近傍部における計測結果を示している。
【００７５】
図１１に示すように、各計測点はいずれも１つの固有振動ピークを有していたため、このピーク周波数を評価値（第１ピーク）として取得した。
【００７６】
次に、各計測点における第１ピークの変化を図１２に示す。なお、図１２においても、計測値のバラツキを誤差棒として併せて記載している。
【００７７】
図１２より、ひび割れ近傍では、その周辺より評価値が低く表れることが分かり、この評価値の低下は計側のばらつきよりも大きく有意差があるため、深さや幅で表されるひび割れの状態と評価ピーク周波数との関係を予めデータベース化しておくことにより、ひび割れの定量的な評価が可能であり、コンクリート部材の品質評価に利用できることが分かる。
【００７８】
［３］実施例３（剥離についての評価）
本実施例では、コンクリート床板において発生した剥離を面的に評価した。
【００７９】
コンクリート床板の裏面に、１０ｃｍの間隔で格子状に縦横１０列ずつ合計１００箇所に計測点を設定した。次に、それぞれの計測点で打音を行い、各振動波形から周波数分布を取得し、評価値（ピーク周波数）を取得した。次に、取得された各評価値を、対応する計測点上にプロットして、コンター図を作成した。得られたコンター図を図１３に示す。
【００８０】
図１３に示すように、破線で囲まれた２箇所において、評価値（ピーク周波数）が他の部分より低くなっているが、この箇所は、事前に検査員が従来の打音検査によって、剥離が発生していると推測した箇所と一致していた。この結果より、各計測点における評価値を面的に配置させてコンター図を作成することにより、剥離などによって相対的に異常が発生している部位を短時間で効率的に検出できることが分かる。
【００８１】
［４］実施例４（評価ピーク周波数と圧縮強度との関係について）
本実施例では、コンクリート部材の施工時における水セメント比を変えることで圧縮強度を変化させ、評価ピーク周波数と圧縮強度との関係を調べた。
【００８２】
１．試験体の作製
コンクリート母材と水の比を変化させたＮｏ．１〜Ｎｏ．４のモックアップ試験体を作製して、評価を行った。
【００８３】
具体的には、縦４００ｍｍ×横４００ｍｍ×厚１００ｍｍのモックアップ試験体を、Ｎｏ．１は通常施工（適切な水量）で作製し、以下、水量をＮｏ．２は５％、Ｎｏ．３は１０％、Ｎｏ．４は１５％にして作製した。
【００８４】
２．打音検査の実施
各試験体の表面中央部にＡＥセンサを設置し、その近傍をテストハンマで打音し、ＡＥセンサを用いて振動波形を得た後、得られた振動波形を周波数解析して、周波数分布を取得し、各試験体における評価ピーク周波数を求めた。
【００８５】
３．圧縮強度の測定
一方、各試験体を用いて、ＪＩＳ  Ａ  １１０８：２００６「コンクリートの圧縮強度試験方法」に規定する方法に準拠して、圧縮強度を求めた。
【００８６】
図１４に、上記で得られた評価ピーク周波数（Ｈｚ）とコンクリート圧縮強度（Ｎ／ｍｍ２）との関係を示す。
【００８７】
図１４より、評価ピーク周波数と圧縮強度とは、十分相関しており、評価ピーク周波数の測定結果から、圧縮強度を推測できることが分かった。.
【００８８】
以上、本発明を実施の形態に基づいて説明したが、本発明は、上記の実施の形態に限定されるものではない。本発明と同一および均等の範囲内において、上記の実施の形態に対して種々の変更を加えることが可能である。
【図１】
2019124691.tif 000003
【図２】
2019124691.tif 000004
【図３】
2019124691.tif 000005
【図４】
2019124691.tif 000006
【図５】
2019124691.tif 000007
【図６】
2019124691.tif 000008
【図７】
2019124691.tif 000009
【図８】
2019124691.tif 000010
【図９】
2019124691.tif 000011
【図１０】
2019124691.tif 000012
【図１１】
2019124691.tif 000013
【図１２】
2019124691.tif 000014
【図１３】
2019124691.tif 000015
【図１４】
2019124691.tif 000016